КОМПОЗИЦИИ КАРБОНАТА КАЛЬЦИЯ И ПИГМЕНТОВ ДЛЯ БУМАЖНЫХ СОСТАВОВ, ПОСРЕДСТВОМ КОТОРЫХ СНИЖАЮТ СТЕПЕНЬ ПРОБИВАНИЯ ОТТИСКА

1. Композиции, содержащие карбонаты кальция, пигменты и/или наполнители для бумажных составов, с помощью которых уменьшают пробивание оттиска, например, возникновение «видимого насквозь оттиска» или «пробивающегося насквозь оттиска», отличающиеся тем, что они содержат смесь одного из двух пористых, стабильных агрегатных веществ и осажденного карбоната кальция (ОКК) достаточно крупного помола, называемого ОКК марки B или ОКК марки C, в сочетании со вторым, специальным ОКК неравногранного типа (ОККНТ) - пигментом.
2. Композиции из карбонатов кальция, пигментов или наполнителей для бумажных составов по п.1, отличающиеся тем, что смеси упомянутых двух определенных (осажденных) карбонатов кальция (ОКК) - пигментов марки B или марки C и ОККНТ, содержат третий компонент более крупного помола, который может быть пигментом или наполнителем.
2
3. Композиции по п.2, отличающиеся тем, что упомянутый третий компонент более крупного помола выбирают из природного карбоната кальция (молотого) или (наиболее предпочтительно) осажденного карбоната кальция (ОКК), или необязательно, талька, каолина, оксида титана (TiO), глин или доломита.
4. Композиции по п.2, отличающиеся тем, что соотношение ОКК марки B или ОКК марки C/ОККНТ выбирают в диапазоне от 90/10 до 10/90% сухой массы, а именно: 80/20 и 20/80.
5. Композиции по п.4, отличающиеся тем, что упомянутые соотношения выбирают из:
ОКК марки C/ОККНТ (соотношение = 50/50);
ОКК марки B/ОККНТ (соотношение = 70/30); и
ОКК марки B/ОККНТ (соотношение = 50/50)
(в соотношении указано процентное содержание сухой массы).
6. Композиция по любому из пп.2-5, отличающаяся тем, что процентное содержание сухой массы от общей массы предложенных в изобретении смесей пигментов предпочтительно выбирают в диапазоне от 0,3% до 5,0% от сухой массы готового бумажного продукта, наиболее предпочтительно в диапазоне от 0,5% до 3,0% от сухой массы готового бумажного продукта, а еще более предпочтительно в диапазоне от 1,0% до 2,0% от сухой массы готового бумажного продукта.
7. Композиция по п.6, отличающаяся тем, что упомянутое процентное содержание составляет 2,0%.
8. Композиция по п.6, отличающаяся тем, что упомянутое процентное содержание составляет 4,0%.
9. Композиция по п.3, отличающаяся тем, что основным критерием выбора упомянутого пигмента «более крупного помола» является то, что он должен обладать гранулометрией, при которой он не оказывает заметного пагубного воздействия, когда он добавлен в смесь ОКК марки B (или ОКК марки C) с ОККНТ, на наиболее тонкую часть гранулометрических параметров смеси и, в частности, не должен вносить какое-либо существенное отклонение в количество частиц, меньших 0,2 мкм, предпочтительно не должен вносить никаких отклонений в количество частиц, меньших 0,3 мкм, более предпочтительно не должен вносить никаких отклонений в количество частиц, меньших 0,5 мкм, а наиболее предпочтительно не должен вносить никаких отклонений в количество частиц, меньших 1 мкм.
10. Композиция по любому из п.9, отличающаяся тем, что доля пигмента более крупного помола от общего количества трех компонентов (ОКК марки B или марки C) + (ОККНТ) + (пигмент более крупного помола) должна оставаться меньшей 10 мас.%, а предпочтительно должна быть в диапазоне от 0,1 мас.% до 10 мас.%, предпочтительно - от 0,5 мас.% до 7-10 мас.%, а наиболее предпочтительно в диапазоне от 2 мас.% до 7 мас.%.
11. Композиция по любому одному из пп.1, 4 и 5, отличающаяся тем, что она обладает гранулометрией, подробно описанной в Испытаниях INV 4, эксперименте 2 или эксперименте 1, представленных в Таблице 1.
12. Бумажная волокнистая масса или исходное сырье для формования бумажного листа, отличающаяся тем, что она содержит эффективное количество композиции по любому из пп.1-11, а именно: в диапазоне от 0,3% до 5,0% от сухой массы готового бумажного продукта, наиболее предпочтительно в диапазоне от 0,5% до 3,0% от сухой массы готового бумажного продукта, а еще более предпочтительно в диапазоне от 1,0% до 2,0% от сухой массы готового бумажного продукта.
13. Бумажный продукт, изготовленный из бумажной волокнистой массы или исходного сырья по п.12.